(57)【要約】【課題】記録再生可能な光吸収材料を含む２層の光吸収層を有する光情報記録媒体において、十分な特性を持ったＢＣＡを有する光情報記録媒体を提供する。【解決手段】片側から青色レーザの照射により記録再生可能な光吸収材料を含む２層の光吸収層を有する光情報記録媒体１０において、光入射側から奥の第２層にバーコード情報の形成を容易にするために、第２層のＢＣＡを形成する半径位置に対応する第１層の領域を溝またはピットを含まないミラー部分にし、奥の第２層に溝またはピットを有するＢＣＡ形成領域１７にバーコード情報を記録する。【選択図】図２
2007109353.tif 000002
【特許請求の範囲】
【請求項１】
片側から照射する光により記録再生可能な２層の光吸収層を有する光情報記録媒体であって、
前記光の入射側から見て奥側の第２番目の光吸収層に設けられ、所定の管理情報をバーコード情報として記録する溝またはピットを含むバーストカッティングエリア（ＢＣＡ）形成領域と、
前記光の入射側から見て手前側の第１番目の光吸収層に設けられ、前記第２番目の光吸収層の前記バーストカッティングエリア（ＢＣＡ）形成領域の半径位置に相当する領域に形成された溝またはピットを有しないミラー部分と、
を有することを特徴とする光情報記録媒体。
【請求項２】
前記第１番目の光吸収層が、前記ミラー部分を含む溝またはピットが形成されないミラー領域と、当該ミラー領域の外周側に形成され、同心円またはスパイラル状のトラックに沿ってユーザ情報を記録する第１の情報領域と、を有し、
前記第２番目の光吸収層が、前記バーストカッティングエリア（ＢＣＡ）形成領域の内周側から外周側に形成され、同心円またはスパイラル状のトラックに沿ってユーザ情報を記録する第２の情報領域と、を有することを特徴とする請求項１記載の光情報記録媒体。
【請求項３】
前記バーストカッティングエリア（ＢＣＡ）形成領域における溝またはピットのトラックピッチ（ＴＰ）と、所定の光ディスク駆動装置の記録再生レーザ波長（λ）と、記録再生ピックアップの対物レンズの開口数（ＮＡ）とが、下記に示す式（１）の関係を満たすことを特徴とする請求項１記載の光情報記録媒体。
（ＴＰ×ＮＡ）／λ≦０．６      式（１）
【請求項４】
前記トラックピッチ（ＴＰ）と、前記記録再生レーザ波長（λ）と、前記対物レンズの開口数（ＮＡ）とが、下記に示す式（２）の関係を満たすことを特徴とする請求項３記載の光情報記録媒体。
０．４５≦（ＴＰ×ＮＡ）／λ≦０．６      式（２）
【請求項５】
前記ミラー部分の光吸収層が、所定のユーザ情報を記録した後の反射率が当該ユーザ情報を記録する前の反射率より高くなるＬｏｗ  ｔｏ  Ｈｉｇｈ記録であることを特徴とする請求項１記載の光情報記録媒体。
【請求項６】
前記ミラー部分が、前記バーストカッティングエリア（ＢＣＡ）形成領域とほぼ同等またはそれ以上の半径領域で、所定の記録パワーで全面記録されていることを特徴とする請求項１記載の光情報記録媒体。
【請求項７】
前記光が青色レーザであることを特徴とする請求項１記載の光情報記録媒体。
【請求項８】
片側から入射する光の入射側から見て奥側の光吸収層に溝またはピットを含むバーストカッティングエリア（ＢＣＡ）形成領域を有し、前記光の入射側から見て手前側の光吸収層に前記バーストカッティングエリア（ＢＣＡ）形成領域の半径位置に相当する領域に形成された溝またはピットを有しないミラー部分を有する光情報記録媒体において、
前記ミラー部分を所定の記録パワーで全面記録し、その後、前記バーストカッティングエリア（ＢＣＡ）形成領域にバーコード情報を記録することを特徴とする光情報記録媒体のバーストカッティングエリア（ＢＣＡ）形成方法。
【請求項９】
前記ミラー部分の光吸収層における所定のユーザ情報を記録した後の反射率が、当該ユーザ情報を記録する前の反射率より高くなるＬｏｗ  ｔｏ  Ｈｉｇｈ記録であることを特徴とする請求項８記載の光情報記録媒体のバーストカッティングエリア（ＢＣＡ）形成方法。
【発明の詳細な説明】
【技術分野】
【０００１】
本発明は、光情報記録媒体に関し、より詳しくは、特にユーザー情報の他に管理情報がバーコードで記録されている光情報記録媒体に関する。
【背景技術】
【０００２】
従来、ＤＶＤ−ＲＯＭ等の光情報記録媒体の最内周には、トラッキングサーボ制御を行うことなく情報を読み取る領域として、バーコード情報を記録するバースト  カッティングエリア（Ｂｕｒｓｔ  Ｃｕｔｔｉｎｇ  Ａｒｅａ：以下、ＢＣＡと記すことがある。）が設けられている。ＢＣＡには、シリアル番号等の管理情報を光情報記録媒体個々の識別情報として記録し、著作権保護に利用される（特許文献１〜特許文献３参照）。
また、特許文献４には、光情報記録媒体のユーザー情報領域外であるシステムリードインに、ユーザー情報領域に記録したプログラム、データ、アプリケーション情報等のユーザー情報を管理またはその著作権を保護するために、ユーザー情報領域と同じ変調方式で管理情報を記録し、一方、ＢＣＡにはユーザー情報領域と異なる変調方式で管理情報を記録する方式が報告されている。
このようなＢＣＡは光情報記録媒体の製造段階で形成される。具体的には、ＤＶＤ−ＲＯＭの場合は、例えば、ＹＡＧレーザで反射膜を除去して形成される（特許文献５）。一方、追記型光情報記録媒体であるＤＶＤ−Ｒの場合は、ＤＶＤ−ＲＯＭのようにＹＡＧレーザで反射膜を除去すると記録層と反射膜が剥離するおそれがあるため、専用のＢＣＡライターでコントロール領域内の溝部分にバーコードを記録することによりＢＣＡを形成する。
【０００３】
【特許文献１】特開２０００−１４９４２３号公報
【特許文献２】特開２０００−２２２７８３号公報
【特許文献３】特開２００１−０４３５３３号公報
【特許文献４】特開平１０−１８８３６１号公報
【特許文献５】特開平０６−２０３４１２号公報
【発明の開示】
【発明が解決しようとする課題】
【０００４】
ところで、近年、情報量の大容量化に応じて記録層を２個有する２層型の光情報記録媒体が開発されている。なかでも、レーザ光を吸収する色素材料を用いた追記型光情報記録媒体は、書き換えが出来ないことから多くの用途に利用されている。
このようなレーザ光を吸収する色素材料を含む光吸収層を有する光情報記録媒体において、ユーザー情報領域の内周側に設けたミラー領域にＢＣＡを形成し、ここにバーコード情報を記録しようとすると、ミラー領域は溝等が形成されているユーザー情報領域と比較して光吸収層が薄いため、十分な特性のバーコード情報を記録することが困難であるという問題がある。
【０００５】
ここで、本発明者の検討によれば、ＤＶＤ−Ｒのように、ＢＣＡをミラー領域ではなくユーザー情報領域と同じ溝部に形成すると、トラッキングを外した状態で記録したバーコード情報を再生する際に、偏心によりクロストラック信号が発生し、バーコード情報の情報信号が振幅変動し、特性の良いバーコード情報を得ることが困難であることが判明している。
【０００６】
さらに、片側から青色レーザの照射により記録再生可能な光吸収材料を含む２層の記録層を有する光情報記録媒体では、記録再生層が一層のみの光情報記録媒体に比較して、記録層の記録感度が低いために、ＢＣＡ記録機の記録パワーを最大程度にしても、光入射側から奥に設けた第２層に、高変調度の十分な信号強度が得られるバーコード情報を記録することが困難であるという問題がある。
【０００７】
本発明は、上述したこのような問題を解決するためになされたものである。
即ち、本発明の目的は、記録再生可能な光吸収材料を含む２層の光吸収層を有する光情報記録媒体において、十分な特性を持ったＢＣＡを有する光情報記録媒体を提供することにある。
また、本発明の他の目的は、光吸収材料を含む２層の光吸収層を有する光情報記録媒体において、光入射側から見て奥側に設けた第２層にＢＣＡを形成する方法を提供することにある。
【課題を解決するための手段】
【０００８】
そこで本発明者らは、前項の課題を解決すべく鋭意検討した結果、片側から青色レーザの照射によりユーザー情報が同心円又はスパイラル状のトラックに沿って光記録される記録再生可能な光吸収材料を含む２層の記録層を有し、管理情報が同心円又はスパイラル状トラックの内側にバーコード情報として記録されるＢＣＡを有する光情報記録媒体において、十分な特性を持つＢＣＡを有する光情報記録媒体を完成するに至った。
即ち、第一に、本発明が適用される光情報記録媒体は、光入射側から見て奥側の第２層のＢＣＡ形成領域が溝またはピットを含み、第２層のＢＣＡ形成領域とほぼ同じまたはそれ以上の半径領域の第１層がミラー部分で構成されている。
第二に、本発明が適用される光情報記録媒体は、第２層のＢＣＡ形成領域の溝またはピットのトラックピッチ（ＴＰ）と、光ディスク駆動装置の記録再生レーザ波長（λ）と、記録再生ピックアップの対物レンズの開口数（ＮＡ）とが、（ＴＰ×ＮＡ）／λ≦０．６の関係になっている。
第三に、本発明が適用される光情報記録媒体は、光入射側から見て手前側の第１記録層が、記録したマークの反射率が記録前の反射率より高くなるＬｏｗ  ｔｏ  Ｈｉｇｈ記録である。
第四に、本発明が適用されるＢＣＡ形成方法は、上記光情報記録媒体において、第２層のＢＣＡ形成領域とほぼ同じまたはそれ以上の半径領域をＢＣＡ記録機で前面記録してその部分の透過率を高くし、その後に第２層のＢＣＡ形成領域にＢＣＡを記録するものである。
【０００９】
かくして、本発明によれば、下記（１）〜（８）が提供される。
（１）  片側から照射する光により記録再生可能な２層の光吸収層を有する光情報記録媒体であって、光の入射側から見て奥側の第２番目の光吸収層に設けられ、所定の管理情報をバーコード情報として記録する溝またはピットを含むバーストカッティングエリア（ＢＣＡ）形成領域と、光の入射側から見て手前側の第１番目の光吸収層に設けられ、第２番目の光吸収層のバーストカッティングエリア（ＢＣＡ）形成領域の半径位置に相当する領域に形成された溝またはピットを有しないミラー部分と、を有することを特徴とする光情報記録媒体。
（２）  第１番目の光吸収層が、ミラー部分を含む溝またはピットが形成されないミラー領域と、ミラー領域の外周側に形成され、同心円またはスパイラル状のトラックに沿ってユーザ情報を記録する第１の情報領域と、を有し、第２番目の光吸収層が、バーストカッティングエリア（ＢＣＡ）形成領域の内周側から外周側に形成され、同心円またはスパイラル状のトラックに沿ってユーザ情報を記録する第２の情報領域と、を有することを特徴とする前記（１）記載の光情報記録媒体。
（３）  バーストカッティングエリア（ＢＣＡ）形成領域における溝またはピットのトラックピッチ（ＴＰ）と、所定の光ディスク駆動装置の記録再生レーザ波長（λ）と、記録再生ピックアップの対物レンズの開口数（ＮＡ）とが、下記に示す式（１）の関係を満たすことを特徴とする前記（１）記載の光情報記録媒体。
（ＴＰ×ＮＡ）／λ≦０．６      式（１）
（４）  トラックピッチ（ＴＰ）と、記録再生レーザ波長（λ）と、対物レンズの開口数（ＮＡ）とが、下記に示す式（２）の関係を満たすことを特徴とする前記（３）記載の光情報記録媒体。
０．４５≦（ＴＰ×ＮＡ）／λ≦０．６      式（２）
（５）  ミラー部分の光吸収層が、所定のユーザ情報を記録した後の反射率がユーザ情報を記録する前の反射率より高くなるＬｏｗ  ｔｏ  Ｈｉｇｈ記録であることを特徴とする前記（１）記載の光情報記録媒体。
（６）  ミラー部分が、バーストカッティングエリア（ＢＣＡ）形成領域とほぼ同等またはそれ以上の半径領域で、所定の記録パワーで全面記録されていることを特徴とする前記（１）記載の光情報記録媒体。
（７）  光が青色レーザであることを特徴とする前記（１）記載の光情報記録媒体。
（８）  片側から入射する光の入射側から見て奥側の光吸収層に溝またはピットを含むバーストカッティングエリア（ＢＣＡ）形成領域を有し、光の入射側から見て手前側の光吸収層にバーストカッティングエリア（ＢＣＡ）形成領域の半径位置に相当する領域に形成された溝またはピットを有しないミラー部分とを有する光情報記録媒体において、ミラー部分を所定の記録パワーで全面記録し、その後、バーストカッティングエリア（ＢＣＡ）形成領域にバーコード情報を記録することを特徴とする光情報記録媒体のバーストカッティングエリア（ＢＣＡ）形成方法。
（９）  ミラー部分の光吸収層における所定のユーザ情報を記録した後の反射率が、ユーザ情報を記録する前の反射率より高くなるＬｏｗ  ｔｏ  Ｈｉｇｈ記録であることを特徴とする前記（８）記載の光情報記録媒体のバーストカッティングエリア（ＢＣＡ）形成方法。
【発明の効果】
【００１０】
本発明によれば、２層の光吸収層を有する光情報記録媒体に設けたＢＣＡ形成領域に記録したバーコード情報を、高い信号変調度で再現できる。
【発明を実施するための最良の形態】
【００１１】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
本実施の形態が適用される光情報記録媒体は、片側から照射される光の入射側から見て、手前に設けた第１層と、奥側に設けた第２層とから構成される。
図１は、本実施の形態が適用される光情報記録媒体１を説明するための図である。図１（ａ）は、光情報記録媒体１の第１層を説明する図であり、図１（ｂ）は、光情報記録媒体１の第２層を説明する図である。図１（ａ）に示すように、中央部に中心孔が空けられた円盤状の光情報記録媒体１の第１層は、中心孔の周囲に設けられ溝またはピットが形成されない平坦なミラー領域２と、ミラー領域２の外周側に設けられ、同心円またはスパイラル状のトラックに沿って所定のユーザ情報を記録する情報領域３と、必要に応じて設けるミラー領域４とから構成される。情報領域３の内側に管理情報等を示すピットが形成されていても良い。
【００１２】
また、図１（ｂ）に示すように、光情報記録媒体１の第２層は、中心孔の周囲に設けられ溝またはピットが形成されない平坦なミラー領域５と、ミラー領域５の外周側に形成されバーコードで管理情報を記録するＢＣＡ形成領域６と、ＢＣＡ形成領域６の外周側に設けたミラー領域７と、ミラー領域７の外周側に形成され、同心円またはスパイラル状のトラックに沿って所定のユーザ情報を記録する情報領域８と、さらに情報領域８の外側に形成されたミラー領域９とから構成される。ミラー領域５、ミラー領域７またはミラー領域９は必要に応じて設けても良い。また、ＢＣＡ形成領域６と情報領域８との間に管理情報等を示すピットが形成されていても良い。
【００１３】
次に、図２は、本実施の形態が適用される光情報記録媒体１０の断面構成を説明する図である。図２に示すように、光情報記録媒体１０において、光入射側から見て手前側の第１層は、光透過性の第１透明基板１３と、第１透明基板１３上に形成された所定のユーザ情報を記録する情報領域１２と、情報領域１２の内周側に設けたミラー領域１１と、情報領域１２の外周側に設けたミラー領域１４とで構成される。また、光入射側から見て奥側の第２層は、第２透明基板２１と、第２透明基板２１上に形成され所定のユーザ情報を記録する情報領域１９と、情報領域１９より内周側に設けられ、バーコードで管理情報等を記録するＢＣＡ形成領域１７と、ＢＣＡ形成領域１７よりさらに内周側のミラー領域１６と、ＢＣＡ形成領域１７と情報領域１９との間に設けたミラー領域１８と、情報領域１９の外周側に設けたミラー領域２０とで構成される。そして、第１層と第２層とは、透明接着層１５により貼り合わされて一体化している。
【００１４】
ここで、第１層のミラー領域１１において、光入射側から見て奥側の第２層に設けたＢＣＡ形成領域１７に相当する領域が、溝またはピットを有しないミラー部分である。ミラー部分は、第１層のミラー領域１１において、第２層のＢＣＡ形成領域１７の半径領域とほぼ同等またはそれ以上の半径領域に対応する部分に形成されていることが望ましい。
【００１５】
次に、第２層のＢＣＡ形成領域１７は、溝またはピットが所定のトラックピッチ（ＴＰ）で形成されている。ＢＣＡ形成領域１７における溝またはピットのトラックピッチ（ＴＰ）は、情報領域１９におけるトラックピッチより小さくするのが好適である。
望ましくは、ＢＣＡ形成領域１７における溝またはピットのトラックピッチ（ＴＰ）と、所定の光ディスク駆動装置の記録再生レーザ波長λと、記録再生ピックアップの対物レンズの開口数ＮＡとが、下記に示す式（１）の関係になるようにするのが好ましい。
（ＴＰ×ＮＡ）／λ≦０．６    式（１）
【００１６】
さらに望ましくは、ＢＣＡ形成領域１７における溝またはピットのトラックピッチ（ＴＰ）と、所定の光ディスク駆動装置の記録再生レーザ波長λと、記録再生ピックアップの対物レンズの開口数ＮＡとが、下記に示す式（２）の関係になるようにするのが好ましい。
０．４５≦（ＴＰ×ＮＡ）／λ≦０．６    式（２）
ここで、例えば、記録再生レーザ波長λが４０５ｎｍ、対物レンズの開口数ＮＡが０．６５の場合、ＢＣＡ形成領域１７における溝またはエンボスピット列のトラックピッチ（ＴＰ）は、約３７４ｎｍ以下に調整するのが望ましい。
【００１７】
本実施の形態が適用される光情報記録媒体１０において、ＢＣＡ形成領域１７の溝またはピットのトラックピッチ（ＴＰ）を、情報領域１９におけるトラックピッチより小さくする場合、記録再生に用いる光ディスクドライブの光学分解能λ／（２・ＮＡ）に、より近づけることが重要である。具体的には、前述した式（１）における（ＴＰ×ＮＡ）／λが０．５以下となるようにトラックピッチ（ＴＰ）を小さくすると、ＢＣＡ形成領域１７の溝またはピットのトラックピッチ（ＴＰ）は光学的分解能以下となる。
ＢＣＡ形成領域１７の溝またはピットのトラックピッチ（ＴＰ）を光学的分解能に近づける、または、光学分解能以下にすることにより、光ディスクドライブからはＢＣＡ形成領域１７の溝またはピットがミラー部分と同様に見えるため、トラッキングをはずして再生したＢＣＡが、溝またはピットのクロストラック信号による振幅変動を実質的に影響がない程度まで低減することができる。
【００１８】
更に、式（１）における（ＴＰ×ＮＡ）／λが０．４５以上にすることにより、光記録情報媒体１０を作製する工程の１つである原盤作製の際に、情報領域１９の溝や管理情報領域のピットを刻むために露光するのと同一露光装置（同一レーザ）を使用してＢＣＡ形成領域１７の溝またはピットが作製可能となり生産性が飛躍的に向上する。
ここで、記録再生レーザ波長λが４０５ｎｍ、対物レンズの開口数ＮＡが０．６５の場合、ＢＣＡ形成領域１７の溝またはピットのトラックピッチ（ＴＰ）は２８０ｎｍ以上になる。
【００１９】
尚、ＢＣＡ形成領域１７の溝またはエンボスピットの深さは、特に限定されないが、通常、１０ｎｍ〜８０ｎｍの深さが好適であり、さらに望ましくは２０ｎｍ〜５０ｎｍの深さであることが好ましい。
【００２０】
次に、本実施の形態が適用される光情報記録媒体のＢＣＡ形成領域の断面構造を説明する。
図３は、本実施の形態が適用される光情報記録媒体２２のＢＣＡ形成領域の断面構造を説明する図である。図３に示すように、光情報記録媒体２２のＢＣＡ形成領域は、光入射側から見て手前側の第１層として、光透過性材料からなる第１透明基板２３と、第１透明基板２３上に形成した光吸収材料を含む第１光吸収層２４と、第１光吸収層２４上に形成した半透明反射層２５とを有している。また、光入射側から見て奥側の第２層として、所定のトラックピッチ（ＴＰ）の溝またはピットが形成された第２透明基板３０と、第２透明基板３０の溝またはピットが形成された面側に順番に設けた反射層２９、光吸収材料を含む第２光吸収層２８、界面層２７とを有している。そして、第１層の半透明反射層２５と第２層の界面層２７とが対向するように、第１層と第２層とは、透明接着層２６により接着され一体化している。
図３に示すように、光情報記録媒体２２のＢＣＡ形成領域において、光入射側から見て手前側の第１光吸収層２４には、第２層の第２光吸収層２８におけるＢＣＡ形成領域に対応する部分に平坦なミラー部分が形成されている。
【００２１】
次に、光情報記録媒体２２を構成する各層について説明する。
（第１透明基板、第２透明基板）
第１透明基板２３及び第２透明基板３０の材料は、例えば、レーザ光に対する屈折率が１．４〜１．６の範囲の透明度の高い材料で、耐衝撃性に優れた樹脂が望ましい。具体的には、ポリカーボネート、アモルファスポリオレフィン、アクリル等が例示できるが、これらに限定されない。
尚、第１透明基板２３と第１層のミラー部分の第１光吸収層２４との間には、ＳｉＯ２、ＺｎＳ−ＳｉＯ２等のエンハンス層や耐溶剤層を設けてもよい。
【００２２】
第１透明基板２３及び第２透明基板３０は、原盤及びスタンパを作製し、射出成型により作製することが好ましい。原盤は以下のように作製する。即ち、直径２００ｍｍ、厚さ６ｍｍのガラス原盤を用意し、ガラス原盤の一方の表面上にフォトレジストを、スピンコート法を用いて均一に塗布する。フォトレジストの厚さはピットまたはグルーブの深さに応じて調整する。次に、フォトレジストを塗布したガラス原盤をカッティング装置に装着する。
【００２３】
尚、原盤を作製するためのカッティング装置の記録光ヘッドは原盤と相対的に径方向に移動するサーボ系により駆動する。記録半径位置はリニアスケールで監視し、クローズサーボループで制御する。フォーマッタからは情報データ、管理情報、溝信号等を生成し光ヘッドを駆動する。システム全体はコントローラで管理し、トラックピッチのサーボ制御も行う。このサーボ制御の中でトラックピッチをコントロールする。原盤はスピンドルで回転駆動し、独自のサーボループを形成する。スピンドルはスピンドルドライバで駆動する。
【００２４】
カッティング装置により、フォーマッタから送られる情報に応じ、光ヘッドからレーザ光をフォトレジストに照射して露光し、同心円またはスパイラル状のピットまたは溝を形成する。レーザ光量を調節して、ピットの大きさ、溝幅をコントロールする。カッティングが終了したガラス原盤は、パターン形成面にメッキの前処理として無電解メッキを施す。さらに、このメッキ層を導電膜としてＮｉ層を電鋳法によって形成する。次いで、ガラス原盤上に形成したＮｉ層の表面を研磨し、さらに、ガラス原盤から上記Ｎｉ層を剥離することによりスタンパを得る。なお、上記メッキの前処理における導電膜形成を、スパッタ法や蒸着法を用いて行ってもよい。
【００２５】
（第１光吸収層、第２光吸収層）
第１光吸収層２４、第２光吸収層２８の材料は、光吸収性の有機色素が望ましい。具体的には、例えば、シアニン色素、ポリメチン色素、トリアリールメタン色素、ピリリウム色素、フェナンスレン色素、アゾ色素、テトラデヒドロコリン色素、トリアリールアミン色素、スクアリリウム色素、クロコニックメチン色素等が例示できるが、これらに限定されるものではない。
これらの有機色素は１種類または２種類以上の有機色素を混合して使用しても良い。また、クエンチャーや他の色素、添加剤、高分子（例えば、ニトロセルロース等の熱可塑性樹脂、熱可塑性エラストマー）、金属微粒子等を含んでいても良い。
【００２６】
本実施の形態が適用される光情報記録媒体２２において、第１層のミラー部分の第１光吸収層２４は、情報を記録した後の反射率が記録前の反射率より高くなるＬｏｗ  ｔｏ  Ｈｉｇｈ極性であることが好ましい。この場合、前述した有機色素の中から、記録再生光の波長における吸収の大きい有機色素、即ち光学定数の消衰係数ｋが大きい有機色素が望ましい。
【００２７】
第１光吸収層２４と第２光吸収層２８とは、上述した有機色素及び任意の添加剤を公知の有機溶媒（例えば、テトラフルオロプロパノール、ケトンアルコール、アセチルアセトン、メチルセルロブ、トルエン等）で溶解・溶媒和し、第１光吸収層２４の場合は、これを第１透明基板２３上に直接塗布し、第２光吸収層２８の場合は、第２透明基板３０上に形成した反射層２９上にそれぞれ塗布される。
塗布方法としては、通常、スピンコート法が採用される。スピンコートの条件は、内周から外周にかけて、回転数を３００ｒｐｍ〜５０００ｒｐｍの間で数条件組み合わせて行えばよく、これらのスピンコート条件、有機色素溶液の濃度、粘度、溶剤の乾燥速度を調節することにより、第１光吸収層２４と第２光吸収層２８との膜厚を制御できる。
【００２８】
（半透明反射層）
半透明反射層２５は、光の吸収が小さく光の透過率が３０％以上あり、かつ適度な光の反射率があることが望ましい。例えば、反射率の高い金属膜を薄くすることで、適当な透過率と反射率とをバランスすることができる。また、半透明反射層２５は薄いので、耐食性のある材料が望ましい。さらに、透明接着層２６への有機色素の侵み出しを防ぐために遮蔽性を持つことが好ましい。半透明反射層２５の金属としては、例えば、金、銀、アルミニウムまたはこれらを含む合金が挙げられ、これらの金属を用いるスパッタ法等の手段により形成することができる。Ａｇを主成分としているものはコストが安い点、反射率が高い点から特に好ましい。
【００２９】
半透明反射層２５は、金属膜の結晶粒が大きいと再生ノイズの原因となるため、結晶粒が小さい材料を用いるのが好ましい。純銀は結晶粒が大きい傾向があるためＡｇは合金として用いるのが好ましい。中でもＡｇを主成分とし、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＣａＣｕ、ＡｇＩｎ等が挙げられる。
また、Ａｕは結晶粒が小さく、耐食性に優れ好適であるが、Ａｇ合金に比べて高価である。また、半透明反射層２５としてＳｉＯ２等の金属以外の材料で低屈折率薄膜と高屈折率薄膜を交互に積み重ねて多層膜を形成し、半透明反射層として用いることも可能である。
【００３０】
半透明反射層２５を形成する方法としては、例えば、スパッタ法、イオンプレーティング法、化学蒸着法、真空蒸着法等が挙げられるが、スパッタ法が生産性の上で好ましい。
尚、第１光吸収層２４と半透明反射層２５との間に、ＳｉＯ２、ＺｎＳ−ＳｉＯ２、Ａｌ２Ｏ３等のエンハンス層や耐酸化層等の他の層を設けてもよい。また、半透明反射層２５上に保護層を形成してもよいし、保護層を形成しなくてもよい。保護層としては光吸収層、半透明反射層２５を保護できる層であればよく、例えば、紫外線硬化樹脂、シリコーン系樹脂等によって形成される。
【００３１】
（反射層）
反射層２９は、反射率が高く、耐食性に優れることが望ましい。反射率を高くするために、反射層２９の厚さは通常、５０ｎｍ以上が好ましい。より好適には８０ｎｍ以上である。但し、記録感度を上げるためにはある程度薄いことが好ましく、また、厚い反射膜を形成すると第２透明基板３０が反るおそれがあるため、通常は３００ｎｍ以下が好ましく、より好ましくは２００ｎｍ以下が望ましい。反射層２９の材料としては、再生光の波長で反射率の十分高いものが挙げられる。具体的には、例えば、Ａｕ、Ａｌ、Ａｇ、Ｃｕ、Ｔｉ、Ｃｒ、Ｎｉ等の金属を単独または合金にして用いることが可能である。この中でもＡｕ、Ａｌ、Ａｇまたはこれらの合金が好ましい。合金を形成する成分としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属等の金属及び半金属を挙げることができる。
【００３２】
これらの中でもＡｇ合金はコストが安く、反射率が高く、耐食性に優れるために好ましい。Ａｇ合金としてはＡｇを主成分とし、Ｔｉ、Ｚｎ、Ｃｕ、Ｐｄ、Ａｕ、Ｃａ、Ｉｎ及び希土類金属よりなる群から選ばれる少なくとも１種の元素を０．１原子％〜５原子％含有することが好ましい。Ｔｉ、Ｚｎ、Ｃｕ、Ｐｄ、Ａｕ、Ｃａ、Ｉｎ及び希土類金属のうち２種以上含む場合は、各々０．１原子％〜５原子％でもかまわないが、それらの合計が０．１原子％〜５原子％であることが好ましい。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄ、ＡｇＣａＣｕ、ＡｇＩｎ等である。
反射層２９を形成する方法としては、例えば、スパッタ法、イオンプレーティング法、化学蒸着法、真空蒸着法等が挙げられるが、スパッタ法が生産性の上で好ましい。
【００３３】
（界面層）
界面層２７は、第２層の第２光吸収層２８上に形成し、第２光吸収層２８と透明接着層２６とを遮蔽し、両層の混和を防止しするために設ける。透明接着層２６は、第２光吸収層２８にダメージを与えない材料からなることが望ましいが、透明接着層２６を液状の紫外線硬化樹脂を用いて形成する場合、紫外線硬化樹脂が直接第２光吸収層２８に接してこれと相溶するのを防ぐために、透明接着層２６と第２光吸収層２８との間に界面層２７を設けることが望ましい。
【００３４】
界面層２７の材料は、第２光吸収層２８と混和せず、さらに透明接着層２６と混和しなければ特に限定されるものではない。また、他の機能を兼ねていても良いし、必要に応じてさらに他の層を挟んでも良い。このような材料としては、金属または半導体、金属または半導体の酸化物、窒化物、硫化物等無機物が好ましく、さらには誘電体等透明な無機物がより好ましい。具体的には、酸化珪素（特に、二酸化珪素）、酸化亜鉛、酸化セリウム、酸化イットリウム等の酸化物；硫化亜鉛、硫化イットリウム等の硫化物；窒化珪素等の窒化物；炭化珪素；酸化物とイオウとの混合物；および後述の合金等が好適である。また、酸化珪素と硫化亜鉛との３０：７０〜９０：１０程度（重量比）の混合物も好適である。また、イオウと二酸化イットリウムの混合物と酸化亜鉛との混合物（Ｙ２Ｏ２Ｓ−ＺｎＯ）も好適である。
【００３５】
界面層２７の厚さは３ｎｍ以上が好ましく、より好ましくは５ｎｍ以上である。界面層２７の厚さが過度に薄いと、遮蔽防止が不十分となる。また、１００ｎｍ以下が好ましく、より好ましくは５０ｎｍ以下である。界面層２７が厚すぎると光の透過率を低下させる恐れがあり、また無機物からなる層の場合には成膜に時間を要し生産性が低下したり、膜応力が高くなったりする。界面層２７を形成する方法としては、例えば、スパッタ法、イオンプレーティング法、化学蒸着法、真空蒸着法等が挙げられるが、スパッタ法が生産性の上で好ましい。
【００３６】
（透明接着層）
透明接着層２６は、記録再生光の波長で透明であり、接着力が高く、硬化接着時の収縮率が小さく、環境保存安定性が高い材料が好ましい。本実施の形態において、２個の光吸収層（第１光吸収層２４，第２光吸収層２８）に別々にフォーカスサーボをかけるため、透明接着層２６の膜厚は正確に制御することが好ましい。透明接着層２６の膜厚は、フォーカスサーボ機構に依存し、対物レンズの開口数が高いほどその距離は小さくてよい傾向がある。透明接着層２６の膜厚は、厚さ０．６ｍｍの２枚の基板（第１透明基板２３，第２透明基板３０）を貼り合せる青色レーザの光情報記録媒体２２においては、約２０μｍ〜４０μｍが好適である。透明接着層２６は、半透明反射層２５にダメージを与えない材料からなることが望ましい。また、両層のあいだに公知の無機系または有機系の保護層を形成してもよい。
透明接着層２６の材料としては、例えば、熱可塑性樹脂、熱硬化性樹脂、電子線硬化性樹脂、紫外線硬化性樹脂（遅延硬化型を含む）、感圧式両面テープ等を挙げることができる。これらの中で、無溶剤タイプの紫外線硬化性樹脂は環境に優しく、生産性に優れるために好ましい。紫外線硬化性樹脂には様々な種類があり、透明であればいずれも用いることができる。
【００３７】
透明接着層２６は紫外線硬化性樹脂を塗布し、紫外光を照射して硬化させることによって形成することができる。塗布方法としては、第１光吸収層２４等の場合と同様に、スピンコート法、スクリーン印刷、キャスト法等の塗布法等の方法が用いられるが、この中でもスピンコート法が好ましい。紫外線硬化性樹脂は、１０℃〜４０℃において、粘度２０〜１０００ｍＰａ・ｓであるものを用いると溶媒を用いることなく塗布できるために好ましい。
【００３８】
紫外線硬化性樹脂としては、ラジカル系紫外線硬化性樹脂とカチオン系紫外線硬化性樹脂があるが、いずれも使用可能である。ラジカル系紫外線硬化性樹脂としては、公知の全ての組成物を用いることができ、紫外線硬化性化合物と光重合開始剤を必須成分として含む組成物が用いられる。紫外線硬化性化合物としては、単官能アクリレート、単官能メタアクリレート、多官能アクリレート、多官能メタアクリレートを重合性モノマー成分として、各々、単独または２種類以上併用して用いることができる。
尚、透明接着層２６は、２Ｐ法を用いて、溝、ピット等を形成することもできる。
【００３９】
（その他の層）
また、本実施の形態が適用される光情報記録媒体２２は、必要に応じて光入射側と反対の第２透明基板３０上に、印刷層または印刷受容層を設けてもよい。
光情報記録媒体２２への記録は、光情報記録媒体２２に設けた第１光吸収層２４及び第２光吸収層２８に、レーザ光を照射することにより行う。レーザ光の照射された部分には、レーザ光エネルギーの吸収による色素の分解、発熱、炭化、基板の溶融、変形等の基板の熱的変化が起こる。記録された情報の再生は、レーザ光により、熱的変化が起きている部分と起きていない部分の反射率の差を読み取ることにより行う。
【００４０】
本実施の形態において記録再生に使用する装置の青色レーザの波長は３９０ｎｍ〜４３０ｎｍのものが好ましく、４００ｎｍ〜４２０ｎｍのものがより好ましい。また、ＢＣＡを記録するライター（ＢＣＡ記録機）に使用するレーザの波長は、第２層のＢＣＡの第２光吸収層２８に吸収のあるものならいずれでもよく、例えば、波長３９０ｎｍ〜４３０ｎｍ、６２０ｎｍ〜７２０ｎｍ、７８０ｎｍ〜８３０ｎｍのものを例として挙げることができる。ただし、ＢＣＡライター（ＢＣＡ記録機）の波長はこの幅に限定されるものではない。
【００４１】
ここで、本実施の形態が適用される光情報記録媒体２２において、溝またはピットを有しない第１光吸収層２４のミラー部分に対し、第２層のＢＣＡ形成領域とほぼ同等またはそれ以上の半径領域を、例えば、ＢＣＡ記録機を用いて、情報領域にユーザー情報を記録する場合と同程度の所定の記録パワーで全面記録することが好ましい。第１光吸収層２４のミラー部分を全面記録することにより、ミラー部分の透過率が高められ、その結果、第２層のＢＣＡ形成領域にＢＣＡを容易に記録することができる。
【実施例】
【００４２】
以下に実施例に基づき本実施の形態をより具体的に説明する。尚、本実施の形態は実施例に限定されない。
（実施例１）
反時計向きの溝が形成されたスタンパＡを射出成型機に装着し、光情報記録媒体グレードのポリカーボネート樹脂を射出成型することにより第１透明基板を得た。第１透明基板は、直径１２０ｍｍ、厚さ０．５９ｍｍのポリカーボネート製基板であり、ユーザー情報領域にトラックピッチ４００ｎｍ、半値幅０．２３μｍ、深さ６０ｎｍの変調されたウォブル溝が形成され、ユーザー情報領域の内周側はミラーになっている。
次に、時計向きの溝が形成されたスタンパＢを使用して、上述と同様な操作により第２透明基板を得た。第２透明基板は、直径１２０ｍｍ、厚さ０．５９ｍｍのポリカーボネート製基板であり、ユーザー情報領域にトラックピッチ０．４０μｍ、半値幅０．２３μｍ、深さ３５ｎｍの変調されたウォブル溝が形成されている。また、半径２２．２０ｍｍ〜２３．２０ｍｍのＢＣＡにトラックピッチ３５０ｎｍ、半値幅０．２３μｍ、深さ３５ｎｍのストレート溝が形成されている。
【００４３】
続いて、第１透明基板の溝形成面上に、下記化学式（１）で表わされるシアニン系色素０．７重量％と、下記化学式（２）で表される添加剤０．３重量％の濃度のテトラフルオロプロパノール溶液（色素溶液１）を、スピンコート法により塗布した。尚、上記色素溶液１を塗布する際に、色素溶液１をフィルタで濾過して不純物を取り除いた。次いで、上記色素溶液１を塗布した第１透明基板を９０℃にて１時間乾燥し、さらに、室温にて１時間冷却した。こうして、第１光吸収層を第１透明基板上に形成した。さらに、第１光吸収層上に、スパッタ法を用いてＡｇＣｕＮｄ合金からなる厚さ１２ｎｍの半透明反射層を形成した。
【００４４】
【化１】
2007109353.tif 000003
【００４５】
【化２】
2007109353.tif 000004
【００４６】
次に、第２透明基板の溝形成面上に、反射層としてＡｇＣｕＮｄ合金を厚さ１２０ｎｍになるように、スパッタ法を用いて形成した。次に、化学式（１）で表わされるシアニン系色素０．７重量％と化学式（２）で表される添加剤０．３重量％の濃度のテトラフルオロプロパノール溶液（色素溶液２）を、スピンコート法により塗布した。なお、上記色素溶液２を塗布する際に、色素溶液２をフィルタで濾過して不純物を取り除いた。次いで、上記色素溶液２を塗布した第２透明基板を９０℃にて１時間乾燥し、さらに、室温にて１時間冷却した。こうして、第２透明基板の反射層上に第２光吸収層を形成した。さらに、第２光吸収層上に、スパッタ法により、ＺｎＳ−ＳｉＯ２からなる厚さ１５ｎｍの界面層を形成した。
【００４７】
続いて、第１透明基板の半透明中間層上にラジカル重合型ＵＶ樹脂をスピンコート法により塗布し、貼り合せ装置に設置した。次に、第１透明基板のラジカル重合型ＵＶ樹脂塗布面に第２透明基板の界面層を対面するように貼り合せ装置に設置した。装置内を真空にして、透明接着層に泡が発生しないようにして両ディスクを貼り合せた。貼り合せたディスクを貼り合せ装置から取り出して、第１透明基板側からＵＶ照射を施して硬化することで厚さ２５μｍの半透明接着層を形成した光情報記録媒体Ａを得た。得られた光情報記録媒体Ａは、第１光吸収層及び第２光吸収層の情報領域に、波長４０５ｎｍのレーザ光で情報を記録すると、記録したマークの反射率が記録前の反射率より高くなるＬｏｗ  ｔｏ  Ｈｉｇｈ記録であった。
こうして得られた光情報記録媒体Ａに対し、波長４０５ｎｍのＢＣＡ記録機で、記録パワー１９０ｍＷで、第２光吸収層の半径２２．２０ｍｍ〜２３．２０ｍｍのＢＣＡ形成領域にバーコード信号を記録した。ＢＣＡ信号の評価結果を表１に示す。
【００４８】
（実施例２）
実施例１で使用した光情報記録媒体Ａにおいて、第２透明基板のＢＣＡ形成領域のストレート溝をトラックピッチ２８０ｎｍに変更した以外は、実施例１と同様の操作によって光情報記録媒体Ｂを得た。次に、光情報記録媒体Ｂに対し、実施例１と同様の操作により、第２光吸収層の半径２２．２０ｍｍ〜２３．２０ｍｍのＢＣＡ形成領域にバーコード信号を記録した。ＢＣＡ信号の評価結果を表１に示す。
【００４９】
（実施例３）
実施例１で使用した光情報記録媒体Ａにおいて、第２透明基板のＢＣＡ形成領域のストレート溝をトラックピッチ３２０ｎｍ、幅０．３０μｍ、長さ０．４０μｍのピットを千鳥位置に配置に変更した以外は、実施例１と同様の操作によって光情報記録媒体Ｃを得た。次に、光情報記録媒体Ｃに対して、実施例１と同様の操作により、第２層の半径２２．２０ｍｍ〜２３．２０ｍｍのＢＣＡ形成領域にバーコード信号を記録した。ＢＣＡ信号の評価結果を表１に示す。
【００５０】
（実施例４）
実施例１で使用した光情報記録媒体Ａにおいて、先ず、第１光吸収層の半径半径２２．１０ｍｍ〜２３．３０ｍｍのミラー領域に、ＢＣＡ記録機により記録パワー１９０ｍＷで全面記録を行った。続いて、実施例１と同様の操作により、第２層の半径２２．２０ｍｍ〜２３．２０ｍｍのＢＣＡ形成領域にバーコード信号を記録した。ＢＣＡ信号の評価結果を表１に示す。
【００５１】
（比較例１）
実施例１で使用した光情報記録媒体Ａにおいて、第１透明基板の半径２２．２０ｍｍ〜２３．２０ｍｍ（即ち、第２透明基板のＢＣＡ形成領域に対応する範囲）に、トラックピッチ３５０ｎｍ、半値幅０．２３μｍ、深さ６０ｎｍのストレート溝を形成した以外は、実施例１と同様の操作によって光情報記録媒体Ｄを得た。次に、光情報記録媒体Ｄに対し、実施例１と同様の操作により、第２層の半径２２．２０ｍｍ〜２３．２０ｍｍのＢＣＡ形成領域にバーコード信号を記録した。ＢＣＡ信号の評価結果を表１に示す。
【００５２】
（比較例２）
実施例１で使用した光情報記録媒体Ａにおいて、第２透明基板のＢＣＡ形成領域のストレート溝をトラックピッチ４００ｎｍに変更した以外は、実施例１と同様の操作によって光情報記録媒体Ｅを得た。次に、光情報記録媒体Ｅに対し、実施例１と同様の操作により第２光吸収層の半径２２．２０ｍｍ〜２３．２０ｍｍのＢＣＡ形成領域にバーコード信号を記録した。ＢＣＡ信号の評価結果を表１に示す。
【００５３】
（ＢＣＡ信号評価）
実施例１〜実施例４および比較例１、比較例２でそれぞれ調製した各光情報記録媒体について、波長４０５ｎｍのレーザ光及び開口数０．６５のレンズを有する光ピックアップを持つテスターで、フォーカスをかけてトラッキングをはずした状態でＢＣＡ信号を再生し、再生信号の最小振幅および最大振幅を測定して、ＢＣＡ信号の変調度と変動量を求めた。
図４は、ＢＣＡ信号の例と最小振幅および最大振幅を説明する図である。図４に示すように、３１は最小ＢＣＡ振幅、３２は最大ＢＣＡ振幅であり、３３は反射率である。
最小ＢＣＡ振幅（％）は、最小ＢＣＡ振幅３１及び反射率３３を用いて下記式により求めた。
最小ＢＣＡ振幅（％）＝（最小ＢＣＡ振幅３１／反射率３３）×１００
また、最大ＢＣＡ振幅３２と最小ＢＣＡ振幅３１との比も求めた。結果を表１に示す。
【００５４】
【表１】
2007109353.tif 000005
【００５５】
表１に示す結果から、有機色素を含む光吸収層を２層（第１光吸収層及び第２光吸収層）設けた光情報記録媒体において、記録再生光の入射側から見て奥側の第２光吸収層には、ユーザー情報領域より内周に、溝もしくはピットによりバーコード情報を記録するＢＣＡを形成し、手前側の第１光吸収層には、前記第２光吸収層のＢＣＡに対応する位置にミラー部分を形成することにより（実施例１〜実施例４）、第２光吸収層のＢＣＡ形成領域に記録したバーコード情報を、高い信号変調度で再現できることが分かる。
この場合、第２層のＢＣＡにおける溝のトラックピッチ（ＴＰ）を光ディスクドライブの略光学分解能以下にすることにより（実施例１〜実施例４）、最大ＢＣＡ振幅と最小ＢＣＡ振幅との変動が低減することが分かる。
また、第１光吸収層の、第２光吸収層のＢＣＡに対応する位置に設けたミラー部分を、ＢＣＡ記録機により全面記録することにより（実施例４）、バーコード情報を、さらに高い信号変調度で再現できることが分かる。
【００５６】
一方、有機色素を含む光吸収層を２層設けた光情報記録媒体において、記録再生光の入射側から見て奥側の第２光吸収層には、ユーザー情報領域より内周に、溝もしくはピットによりバーコード情報を記録するＢＣＡを形成し、手前側の第１光吸収層には、前記第２光吸収層のＢＣＡに対応する位置に溝もしくはピット分を形成すると（比較例１、比較例２）、第２光吸収層のＢＣＡ形成領域に記録したバーコード情報の最小ＢＣＡ振幅が減少し、充分な信号変調度が得られないことが分かる。
また、第２層のＢＣＡにおける溝のトラックピッチ（ＴＰ）を大きくすると（比較例２）、最大ＢＣＡ振幅と最小ＢＣＡ振幅との変動が増大することが分かる。
【００５７】
以上、詳述したように、片側から青色レーザの照射により記録再生可能な光吸収材料を含む２層の記録層を有する光情報記録媒体に、光入射側から見て奥側の第２層にバーコード情報を記録するＢＣＡを形成する場合、第１層の、前記第２層のＢＣＡを形成する半径位置に対応する部分を溝またはピットを含まないミラー部分とする。そして、第１層の光吸収層の膜厚を薄くすると、ミラー部分の光透過率が高まり、第２層のＢＣＡ形成領域への光到達量が高まる。さらに、第２層のＢＣＡ形成領域に溝またはピットを設け、この部分に光吸収材料を貯めることにより、第２層のＢＣＡ形成領域の記録感度が向上し、バーコード情報を、高い信号変調度で再現できる。
【００５８】
また、第２層のＢＣＡ形成領域の溝またピットのトラックピッチ（ＴＰ）を光ディスクドライブの光学分解能と同等または光学分解能以下にすることにより、トラッキングをはずして再生したＢＣＡ信号が溝またはピットのクロストラック信号による振幅変動を実質的に影響がない程度までに低減され、その結果、ＢＣＡの最大値と最小値の変動が小さい信号特性を得ることができる。
【００５９】
さらに、光情報記録媒体の第１層の光吸収層が、記録したマークの反射率が記録前の反射率より高くなるＬｏｗ  ｔｏ  Ｈｉｇｈ記録である場合、第１層の、第２層のＢＣＡを形成する半径位置とほぼ同じまたはそれ以上に対応する半径領域を、ＢＣＡ記録機で全面露光して、露光した部分の光透過率を高め、その後、第２層のＢＣＡ形成領域にバーコード情報を記録することにより、記録したバーコード情報の記録感度を向上させることができる。
【図面の簡単な説明】
【００６０】
【図１】本実施の形態が適用される光情報記録媒体を説明するための図である。
【図２】本実施の形態が適用される光情報記録媒体の断面構成を説明する図である。
【図３】本実施の形態が適用される光情報記録媒体のＢＣＡ形成領域の断面構造を説明する図である。
【図４】ＢＣＡ信号の例と最小振幅および最大振幅を説明する図である。
【符号の説明】
【００６１】
１，１０，２２…光情報記録媒体、２，４，５，７，９，１１，１４，１６，１８，２０…ミラー領域、３，８，１２，１９…情報領域、６，１７…ＢＣＡ形成領域、１３，２３…第１透明基板、１５，２６…透明接着層、２１，３０…第２透明基板、２４…第１光吸収層、２５…半透明反射層、２７…界面層、２８…第２光吸収層、２９…反射層
【図１】
2007109353.tif 000006
【図２】
2007109353.tif 000007
【図３】
2007109353.tif 000008
【図４】
2007109353.tif 000009